FR 3087452 A1 20200424 FR 1859665 A 20181018 TEXTILE ALLIANT DOUCEUR, RESISTANCE A L'ABRASION ET USAGE EXTERIEUR DOMAINE DE L'INVENTION La présente invention concerne les textiles tissés et plus spécifiquement ceux comprenant des fils floqués. Les textiles de l'invention sont particulièrement adaptés au domaine de la décoration intérieure ou extérieure, tout particulièrement à l'ameublement et sont utilisés par exemple pour la confection de housse de coussin d'assise ou de décoration. ETAT ANTÉRIEUR DE LA TECHNIQUE De manière générale, pour réaliser des textiles ayant un toucher agréable, il est connu d'employer des textiles de type « velours », qui sont réalisés selon une technologie 15 spécifique nécessitant des métiers à tisser particuliers, et conduisant à des produits de grande douceur, mais dont les poils ont pour double inconvénient d'une part d'être exposés aux contacts et donc soumis à l'abrasion, et d'autres part d'avoir une orientation privilégiée qui modifie l'aspect selon l'angle de vue. 20 Une autre possibilité pour obtenir un toucher doux consiste à employer des fils floqués. Les textiles tissés comprenant des fils floqués sont largement répandus. Ils sont en particulier très appréciés dans l'industrie automobile pour la confection de revêtements de sièges. Le succès des fils floqués provient de la douceur au toucher qu'ils apportent aux textiles les incorporant. 25 Les fils floqués sont généralement constitués d'une âme recouverte d'une couche adhésive et de filaments faisant saillie. La douceur est apportée par les filaments qui font saillie de l'âme du fils floqué. Comme exemple de fils floqués, on peut citer les fils commercialisés par la société YARNTEX TEXTIL, floqués électrostatiquement et 30 composés d'une âme multifilament de polyamide recouverte d'une couche composée d'un adhésif de type polyacrylique permettant de solidariser des filaments de flocs en polyamide. Afin d'obtenir le caractère de douceur, les filaments présentent une partie qui est prisonnière de la couche adhésive, et une partie libre faisant saillie. 10 2 Les fils floqués développés pour apporter de la douceur au toucher sont donc destinés à recevoir le contact fréquent de l'utilisateur. Il en résulte que les tissus comprenant des fils floqués sont grandement sujets à l'abrasion. En particulier, les filaments subissent de 5 fortes contraintes lorsqu'une personne s'assoit sur un fauteuil ou un coussin avec un mouvement combiné d'écrasement et de frottement. Or, de par la structure des fils floqués, les filaments périphériques n'étant que partiellement solidarisés avec l'âme, ils sont sujets à l'arrachement et ont tendance à se désolidariser de l'âme. Par ailleurs, les filaments qui restent solidarisés à l'âme n'ont aucune protection et s'usent inexorablement. Des solutions ont été proposées pour améliorer la résistance à l'abrasion des fils floqués. Le brevet EP 0 339 965 propose un procédé de fabrication permettant d'améliorer la résistance à l'abrasion d'un fil floqué en augmentant la densité et la cohésion des filaments avec l'âme textile. Cette approche permet de limiter le phénomène d'arrachement des filaments. Le brevet US 5 082 711 propose d'utiliser plusieurs types de filaments pour la couverture d'un fil floqué. Les filaments ayant la meilleure résistance à l'abrasion sont plus longs que les filaments ayant la plus faible résistance à l'abrasion. Cette approche permet de limiter le phénomène d'usure. Bien que ces solutions apportent des résultats satisfaisants sur les fils pris individuellement, les tissus réalisés à partir de ces fils floqués restent sujets aux phénomènes d'abrasion. Par ailleurs, les fils floqués peuvent ne pas présenter des propriétés mécaniques suffisantes, par exemple de résistance à l'allongement. Ceci est particulièrement important lorsque le tissu est sollicité mécaniquement et régulièrement, comme sur une assise. En effet, il est important que le tissu s'allonge sous le poids de la personne qui s'assoit, mais il est aussi important que le tissu revienne à sa position initiale bien lisse pour que l'aspect soit attrayant, et ceci même avec une utilisation intensive (telle qu'on le rencontre en fréquentation d'hôtels, bars, ...). 3 De manière générale, un textile est soumis aux conditions ambiantes, et en particulier, dans le cas d'une utilisation en extérieur, un textile peut être dégradé par les intempéries, des conditions de températures extrêmes ou les rayons ultra-violet. Les textiles comportant des fils floqués sont particulièrement sensibles aux conditions 5 environnementales. EXPOSE DE L'INVENTION La Demanderesse a imaginé un textile tissé comprenant au moins dans un des sens chaine 10 ou trame, des fils non floqués et des fils floqués, les fils floqués comprenant un fil support présentant une âme recouverte d'une couche adhésive, conférant au fil support un diamètre de base, et des filaments faisant saillie et conférant auxdits fils floqués un diamètre apparent. Conformément à l'invention, les fils non floqués présentent un diamètre inférieur audit diamètre apparent et supérieur audit diamètre de base desdits fils 15 floqués. En d'autres termes, le textile selon l'invention présente au moins selon un des sens chaine ou trame une association de fils floqués et de fils non floqués. Les fils non floqués ont un diamètre plus grand que le diamètre du fil support des fils floqués. En revanche, les 20 filaments des fils floqués dépassent du plan dans lequel se situent les fils non floqués. Compte tenu de la structure du textile selon l'invention, le premier contact que l'utilisateur a avec le textile, est celui avec les filaments des fils floqués. L'utilisateur profite donc de la douceur de la matière des filaments des fils floqués et de leur structure 25 résiliente, l'intérêt de leur utilisation étant conservé. Dans le cadre de l'invention, cette propriété est conservée grâce au diamètre apparent des fils floqués supérieur au diamètre des fils non floqués. Lorsque l'utilisateur exerce une pression sur le textile, les filaments subissent une 30 contrainte et se replient sur eux-mêmes. Les fils non floqués prennent alors le relais et subissent la contrainte exercée, en étant responsables des performances mécaniques du tissu. Cela limite aussi le frottement sur les filaments et en conséquence le phénomène d'usure. 4 De manière générale, un fil n'est pas parfaitement cylindrique. En particulier lorsqu'un fil est tissé, il subit une contrainte due aux autres fils et a tendance à s'aplanir. Ainsi, on entend par « diamètre » la distance moyenne entre les deux points les plus éloignés du 5 centre du fil de chaque section transversale du fil. Selon le même principe, on entend par « diamètre de base », le diamètre selon la définition ci-dessus présenté par l'âme et la couche adhésive du fil floqué. En d'autres termes, le « diamètre de base » est la distance moyenne entre les deux points les plus 10 éloignés du centre du fil support de chaque section transversale du fil support. De manière équivalente, on entend par « diamètre apparent », le diamètre moyen du cylindre dans lequel s'inscrivent les filaments lorsque le fil floqué ne subit pas de contrainte et à l'état initial, c'est-à-dire avant utilisation du textile. Les filaments des fils 15 floqués ne sont pas rigides, par conséquent le diamètre apparent des fils floqués n'est pas fixe et peut subir de grandes variations. Quoi qu'il en soit, tant que le fil floqué présente des filaments, le diamètre apparent est toujours plus grand que le diamètre de base. Le fil support (âme et couche adhésive) des fils floqués ne subit pas de contraintes 20 directes puisque le diamètre des fils non floqués est plus important que le diamètre de l'âme des fils floqués recouvert d'une couche adhésive. Par conséquent, sous l'effet du contact de l'utilisateur, les filaments du fil floqué se rabattent sur le fil support et passent ainsi au-dessous du niveau des fils non floqués adjacents, qui recouvrent ainsi l'essentiel du contact de l'utilisateur, le phénomène d'arrachement des filaments est fortement 25 diminué car la contrainte exercée au niveau de la surface de la couche adhésive est faible. Ces deux propriétés sont obtenues conjointement grâce au diamètre de base des fils floqués inférieur au diamètre des fils non floqués. 30 Grâce au rapport spécifique entre les diamètres des fils floqués et des fils non floqués, les fils floqués sont protégés par les fils non floqués et la résistance globale à l'abrasion du textile selon l'invention est meilleure que la résistance à l'abrasion des textiles de l'art 5 antérieur utilisés dans l'ameublement extérieur, qui sont tissés en fil textile peu performant à l'abrasion. Un avantage certain du textile selon l'invention, est la combinaison en un unique textile 5 d'un toucher agréable, d'une résistance aux conditions extérieures, et en particulier aux rayons Ultra-violet, d'une grande résistance à l'abrasion. L'objectif de l'invention étant d'obtenir une surface douce, résistante aux conditions extérieures et résistante à l'abrasion il est nécessaire d'optimiser la protection des fils 10 floqués tout en conservant le caractère doux au toucher. Ainsi, il est avantageux de trouver un compromis entre douceur et résistance mécanique. En théorie, plus le textile comporte de fils floqués, plus le textile est doux, mais plus le textile comporte de fils non floqués, plus le textile est résistant mécaniquement. 15 De manière avantageuse, le textile selon l'invention présente un rapport du nombre de fils non floqués sur le nombre de fils floqués supérieur ou égal à 1 dans le sens comprenant à la fois des fils floqués et fils gainés, de préférence un rapport supérieur ou égal à 2. 20 Le textile tissé selon l'invention peut être tissé selon une armure taffetas, sergé ou satin, ainsi que toutes les variations de ces armures, utilisant jusqu'à 20 cadres. Le tissu peut aussi être tissé sur un métier Jacquard. En pratique, par rapport à une armure toile, de meilleurs résultats en termes de rapport douceur/résistance à l'abrasion ont été obtenus avec une armure sergé, ou une armure dérivée du taffetas telles que, par exemple, les 25 armures reps et louisiane, ou l'armure satin, et de façon générale les armures dans lesquelles les flottés de fils floqués sont les plus long, en privilégiant la présence des fils floqués sur la surface destinée à recevoir le contact. Dans un mode de réalisation particulier, le textile selon l'invention est tissé selon une 30 armure sergé présentant avantageusement un rapport compris entre 3 et 8, avantageusement l'armure est de type sergé 3 lie 1. 6 Dans un autre mode de réalisation, le textile selon l'invention est tissé selon une armure satin présentant un rapport compris entre 5 et 8 avec un décochement supérieur à 1. La résistance mécanique du textile selon l'invention peut être augmentée en tissant des 5 fils non floqués et/ou des fils floqués présentant une âme à base d'un fil multifilaments, la résistance mécanique augmentant avec le titre du fil multifilaments. La résistance mécanique d'un fil est également étroitement liée à sa nature. De préférence, l'âme des fils non floqués est en polyester haute ténacité, en alcool 10 polyvinylique, en polyamide, en polyfluorure de vinylidène (PVDF), en polyarylate, en aramide seuls ou en mélange. Pour les mêmes raisons, la couche adhésive des fils floqués est avantageusement une colle acrylique, acrylate, polyuréthane, époxy ou néoprène. Une grande variété de fils floqués peut être incorporée dans le textile selon l'invention. 15 De manière avantageuse, l'âme desdits fils floqués est en polyamide et la couche adhésive est une colle acrylique. Le caractère doux au toucher des fils floqués est apporté par les filaments faisant saillie. Un paramètre essentiel pour obtenir cette propriété est la nature des filaments et leur titre. 20 De manière avantageuse, lesdits filaments faisant saillie sont en polyamide, en PVDF, en polytétrafluoroéthylène (PTFE) ou en acrylique. Lesdits filaments ont des diamètres variant entre 0,5 dtex et 11 dtex, pour une longueur variant entre 0,lmm et 3mm. Le textile selon l'invention peut être utilisé dans de nombreux types d'applications en 25 intérieur comme en extérieur. Pour une utilisation en extérieur, il est avantageux que le textile présente une bonne résistance aux intempéries et aux rayons ultra-violets Il est possible d'obtenir de telles propriétés avec des fils gainés présentant une gaine en un matériau thermoplastique en tant que fils non floqués, et des fils floqués présentant une excellente résistance aux rayons Ultra-violets. 30 Ainsi, de manière avantageuse, le matériau thermoplastique est choisi dans le groupe comprenant les polyoléfines, les élastomères, le polychlorure de vinyle, les silicones et les polymères fluorés, seuls ou en mélange. Le textile selon l'invention est particulièrement adapté à une utilisation en extérieur. En particulier, le textile peut être avantageusement utilisé pour confectionner du mobilier. 5 Ainsi, l'invention concerne également du mobilier d'extérieur comprenant un textile tel que décrit ci-dessus. En particulier, le textile peut être incorporé dans un fauteuil ou une chaise de jardin. Le textile peut également être confectionné en tant que housse de coussin. 10 Dans un mode de réalisation particulier, le textile/fil est traité avec un traitement permettant d'augmenter sa déperlance, en vue d'améliorer ses propriétés de résistance à l'humidité et aux moisissures. 15 DESCRIPTION SOMMAIRE DES FIGURES La manière de réaliser l'invention, ainsi que les avantages qui en découlent, ressortiront bien de la description des modes de réalisation qui suivent, à l'appui des figures annexées dans lesquelles : 20 la figure 1 est une coupe transversale d'un fil floqué, la figure 2 est une coupe transversale du fil floqué de la figure 1 dans lequel les filaments subissent une contrainte, - la figure 3 est une coupe transversale d'un fil non floqué, - la figure 4 est une coupe transversale d'un textile selon l'invention tissé avec le fil 25 floqué de la figure 1 et le fil non floqué de la figure 3, - la figure 5 est une photo prise du dessus d'un textile selon l'invention - La figure 6 est une photo d'une coupe transversale du textile de la photo de la figure 5 selon l'axe AA'. 30 Bien entendu, les dimensions et les proportions des éléments illustrés aux figures 1 à 4 ont pu être exagérées par rapport à la réalité, et n'ont été données que dans le but de faciliter la compréhension de l'invention. 7 DESCRIPTION DETAILLEE Tel qu'illustré aux figures 1 et 2, le fil floqué 1 destiné à être tissé dans un textile selon l'invention présente une âme 2. Comme déjà évoqué, l'âme peut être monofilament ou 5 multifilaments. Cette âme 2 est entièrement recouverte d'une couche adhésive 3. Le diamètre de base 5 correspond au diamètre extérieur de la couche adhésive, autrement dit, le diamètre de base 5 correspond au diamètre du cylindre dans lequel s'inscrit l'ensemble âme 2 et couche adhésive 3. 10 Des filaments 4 font saillie de la couche adhésive 3. Une portion de chaque filament 4 est intégrée dans la couche adhésive 3, ce qui permet l'accroche des filaments 4. Sur la figure I, les filaments 4 ne subissent aucune contrainte et le diamètre apparent 61 est maximal. Sur la figure 2, les filaments 4 subissent une faible contrainte. Les 15 filaments 4 sont un peu rabattus sur eux-mêmes. Visuellement, le fil floqué 1 semble plus aplati sur la figure 2 que sur la figure 1. Le diamètre apparent 62 est en effet diminué en raison de la contrainte exercée sur les filaments 4. Tel qu'illustré à la figure 3, le fil non floqué 7 destiné à être tissé dans un textile selon 20 l'invention est un fil gainé. Le fil non floqué 7 présente une âme 8, qui comme déjà évoqué, peut être monofilament ou multifilament, et une gaine 9 en un matériau thermoplastique. Le diamètre 10 du fil non floqué 7 correspond au diamètre du cylindre dans lequel s'inscrit l'ensemble âme 8 et gaine 9. 25 Le textile 11 de la figure 4 est tissé avec des fils floqués 1 et des fils non floqués 7 et un fils 12. Le fil 12 peut être identique ou différent du fil non floqué 7. Bien que le textile 11 soit plus homogène si le fil 12 est identique au fil non floqué 7, il est avantageux que le fil 12 présente un diamètre inférieur au diamètre 104 du fil non floqué 7, afin que le fil non floqué 7 protège plus efficacement le fil floqué 1. En raison du tissage, les fils 1, 7 et 30 12 sont légèrement aplatis. Il en ressort que les diamètres 54, 104, 64 sont légèrement diminués par rapport aux diamètres 5, 10, 61. 8 Comme déjà évoqué, le diamètre de base 54 est inférieur au diamètre 104, lui-même 9 inférieur au diamètre apparent 64. 11 importe peu qu'à certains endroit les filaments 4 soient grandement repliés, voir écrasés par les fils 7 ou 12. Le diamètre apparent 64 au sens de l'invention correspond au diamètre du cylindre global dans lequel s'inscrit le fil floqué 1. La quantité de filaments dépassant la crête des fils 7 et 12 est suffisante pour 5 conférer un caractère doux au textile 11. EXEMPLE DE REALISATION DE L'INVENTION Un textile selon l'invention a été tissé selon une armure sergé 3 lie 1 avec : 10 - en chaine un fil d'un diamètre de 390 pm titrant 1400 dtex présentant une âme en polyester multifilament d'un diamètre de 230Rm titrant 280 dtex et une gaine en polychlorure de vinyle ignifugé avec du trioxyde d'antimoine et traité antifongique présentant une masse linéique de 1120g/10000m, - en trame, comme fils non floqués, des fils d'un diamètre de 480 pm titrant 15 2000 dtex présentant une âme en polyester multifilament d'un diamètre de 300Rm titrant 550 dtex et une gaine en polychlorure de vinyle traité antifongique présentant une masse linéique de 1450g/10000m, comme fils floqués, des fils d'un diamètre apparent compris entre 1100 pm et 1400 pm titrant 1563 dtex présentant une âme en polyamide recouverte d'une colle acrylique base aqueuse 20 d'un diamètre de base de 185 pm dont les filaments sont en polyamide 6.6 et titrent 1,9 dtex, les fils floqués présentant une masse linéique de 1328g/10000m. Le textile présente en chaine 20 fils par cm et en trame des fils non floqués à raison de 4,65 par cm et des fils floqués à raison de 4,65 par cm. 25 Une photographie du textile selon l'invention tel que décrit ci-dessus est reproduite en figure 5. Une photographie d'une coupe transversale, selon l'axe AA' du textile de la figure 5 est 30 reproduite en figure 6. Sur cette photographie, on observe que les filaments 4 dépassent de la crête des fils 12 d'une distance moyenne de 277 pm. TEST DE DOUCEUR DU TEXTILE SELON L'INVENTION 10 Un panel de 90 consommateurs d'âge varié comportant 30 hommes et 60 femmes, tous utilisateurs de mobilier d'extérieur avec revêtement en tissu, a comparé la douceur du textile tissé selon l'invention, du tissu Sunbrella Natte', du tissu Sunbrella Linen' et du 5 tissu Batyline". Les utilisateurs ont donné une note sur 10. Les résultats sont répertoriés dans le tableau 1. TEST DE RESISTANCE A L'ABRASION 10 Le textile tissé selon l'invention, le tissu Sunbrella Natter', le tissu Sunbrella Linen" et le tissu Batyline" ont été testés selon le test Martindale selon la norme NF EN ISO 12947-2 (2 fils distincts rompus). Les résultats sont répertoriés dans le tableau 1. Tissu Douceur Résistance à l'abrasion (note sur 10) NF EN ISO 12947-2 (nombre de cycles pour 2 fils rompus) Invention 7,8 >120 000 Sunbrella Natte' 7,3 120 000 15 Tableau 1 Le textile selon l'invention est le seul à présenter à la fois une grande douceur et une grande résistance à l'abrasion. REVENDICATIONS1. 10 2. 15 3. 20 4. 25 5. 30 6. 7. 35 Textile (11) tissé comprenant au moins dans un des sens chaine ou trame, des fils non floqués (7) et des fils floqués (1), les fils floqués (1) comprenant un fil support présentant une âme (2) recouverte d'une couche adhésive (3), le fil support présentant un diamètre de base (5, 54), et des filaments (4) faisant saillie et conférant auxdits fils floqués (1) un diamètre apparent (61, 62, 64), lesdits fils non floqués (7) présentant un diamètre (10, 104) inférieur audit diamètre apparent (61, 62, 64) et supérieur audit diamètre de base (5, 54) desdits fils floqués (1). Textile (11) selon la revendication 1, caractérisé en ce qu'il est tissé selon une armure taffetas, sergé ou satin, ainsi que toutes les variations de ces armures, utilisant jusqu'à 20 cadres. Textile (11) selon la revendication 2, caractérisé en ce que l'armure est de type sergé présentant avantageusement un rapport compris entre 3 et 8, avantageusement l'armure est de type sergé 3 lie1. Textile (11) selon la revendication 2, caractérisé en ce que l'armure est de type satin présentant un rapport compris entre 5 et 8 avec un décochement supérieur à I. Textile (11) selon l'une des revendications précédentes, caractérisé en ce que dans le sens comprenant des fils floqués (1), le rapport du nombre de fils non floqués (7) sur le nombre de fils floqués (1) est supérieur ou égal à 1, de préférence supérieur ou égal à 2 Textile (11) selon l'une des revendications précédentes, caractérisé en ce que les fils non floqués (7) et/ou les fils floqués (1) présentent une âme (8, 2) à base d'un fil multifilaments. Textile (11) selon la revendication 6, caractérisé en ce que l'âme (8) desdits fils non floqués (7) est en fils polyester haute ténacité, en alcool polyvinylique, en polyamide, en polyfluorure de vinylidène (PVDF), en polyarylate, en aramide seuls ou en mélange. 12 8. Textile (11) selon l'une des revendications précédentes, caractérisé en ce que lesdits fils non floqués (7) sont des fils gainés présentant une gaine (9) en un matériau thermoplastique. 9. Textile (11) selon la revendication 8, caractérisé en ce que le matériau thermoplastique est choisi dans le groupe comprenant les polyoléfines, les élastomères, le polychlorure de vinyle, les silicones et les polymères fluorés, seuls ou en mélange. 10. Textile (11) selon l'une des revendications précédentes, caractérisé en ce que la couche adhésive (3) est une colle acrylique, acrylate, polyuréthane, époxy ou néoprène. 15 11. Textile (11) selon l'une des revendications précédentes, caractérisé en ce que l'âme (2) desdits fils flockés (1) est en polyamide et en ce que la couche adhésive (3) est une colle acrylique. 12. Textile (11) selon l'une des revendications précédentes, caractérisé en ce que 20 lesdits filaments (4) faisant saillie sont en polyamide en polyfluorure de vinylidène (PVDF), en polytétrafluoroéthylène (PTFE) ou en acrylique. 13. Mobilier d'extérieur comprenant un textile (11) selon l'une des revendications 1 à 12. 25 510